(57)【要約】【課題】二酸化チタンの微粉末及び二硫化チタンの微粉末を使用したスキー、スノーボード及び、スノースクート等の生塗り用ワックス（請求項１）。二酸化チタンの微粉末及び二硫化チタンの微粉末を含有するホットワックス（請求項２）を提供する。【解決手段】親水性に優れた二酸化チタンの微粉末や、二硫化チタン等の微粉末をソール部分に塗布することで、ソールに水膜を作り摩擦係数を低下させ、それによりスキー板、スノーボード、及びスノースクート等の滑走性能を向上させるようにした生塗り用ワックス。  親水性に優れた二酸化チタンの微粉末や、二硫化チタン等の微粉末をあらかじめホットワックスに添加する事で、生塗り用ワックスよりも耐久性に優れたホットワックス。【特許請求の範囲】
【請求項１】
原料及び化学合成、成形等の製造工程からやむなく混入してくる不純物以外の添加化合物を含まない、二酸化チタン微粉末及び二硫化チタン微粉末を使用した、スキー、スノーボード、スノースクート等の生塗り用ワックス。
【請求項２】
原料及び化学合成、成形等の製造工程からやむなく混入してくる不純物以外の添加化合物を含まない、二酸化チタン微粉末及び二硫化チタン微粉末を添加物として含有する、スキー、スノーボード、スノースクート等のホットワックス。
【発明の詳細な説明】
【技術分野】
【０００１】  本発明は、二酸化チタンの微粉末及び、二硫化チタンの微粉末を使用したスキー、スノーボード及びスノースクート等のワックスに関するものである。
【背景技術】
【０００２】  スキー板やスノーボード等は、雪面を滑走する目的で作られているが、より快適に滑走するために、ソール（滑走面）等にワックスを塗布することが古くからなされてきた。
スキーワックスは、市販製品の全てが、パラフィン等の鉱物油、牛脂などの油脂成分をベースにして金属石鹸、シリコーン樹脂粉末、ポリテトラフルオロエチレン（ＰＴＦＥ）を一例とするフッ素樹脂粉末、その他の潤滑性能を持つ物質を混合配合したもの等が提供されてきた。
それら従来のワックスの目的は、良好な滑走性の実現であり、その手段として、摩擦係数のより低い素材や、撥水性に富んだ素材が利用されてきた。【０００３】  本発明者が研究したところ上記従来のワックスは、撥水性の高い素材を塗ることで、ソールに付着した余分な水分を排除して良好な滑走を目指すか、摩擦係数の低い素材を塗ることで、滑走性を高めたものが主流で、親水性により水膜を形成して良好な滑走性を目指すワックスがない事が分かった。
さらに、従来のワックスは、撥水性の高さが、そのままワックスの性能の目安の一つになっており、いかに撥水性を高めるかに努力が払われてきた。当然、撥水性とは対極に位置する親水性については、省みられる事がなかった。
よって、親水性がワックスの要素として取り入れられることは無かった。【０００４】  さて、スキーがどうして雪の上を滑るのかについては、未だに完全に解明されていないが、解っていることは、雪面に存在する水分が滑走を助けている事と、水分が完全に凍結した低温では、極めて滑りが悪くなることである。
これは当然で、ソールと雪（氷）との間に、水分が入る境界摩擦の状態が、水分が失われる事で直接ソールと雪（氷）同士が触れあい、擦れあう乾燥摩擦の状態になるからである。
このような状態では、摩擦による抵抗が増大し、良好な滑走性は望めない。【０００５】  従来のワックスでは、滑走時に付着する余分な水分を、撥水素材を利用して、弾く事で良好な滑走性を得ようとしていた。
しかしながら、スキーやスノーボードが雪面を滑走できるのは、上記のように雪面とソールとの間に発生した水分のおかげである。撥水させるのではなく、親水素材を利用してソール上にムラ無く広い水膜を作り、なるべく、ソールと雪とが直接触れないようにしたほうが良い。
なぜなら、ソールと雪（氷）との乾燥摩擦よりも、ソールに直接雪が触れることの少ない境界摩擦の方が、摩擦による抵抗が小さいからである。また、ただ水分をソールと雪面の間に挟んだだけの境界摩擦を目指すだけではなく、できれば流体摩擦を目指したい。
もし、ソールと雪面に、ムラ無く水膜を貼る事ができれば、全くソールと雪が触れない流体摩擦の状態になり、滑走により発生する抵抗を、水の粘性だけにできるからである。
水による流体摩擦の実現には、撥水性の素材よりも、水とよくなじむ親水性の素材の方が適している。
【発明の開示】
【発明が解決しようとする課題】
【０００６】  解決しようとする問題点は、二酸化チタンや二硫化チタンのもつ親水性を利用して、二酸化チタンの微粉末や二硫化チタンの微粉末をソールに塗布する事で、雪面に存在する水分による流体摩擦や境界摩擦を起こすことを目的としたワックスを提供することである（請求項１）。
また、二酸化チタンの微粉末及び、二硫化チタンの微粉末をホットワックスに添加することで、親水性を付与したホットワックスを提供することである。（請求項２）
【課題を解決するための手段】
【０００７】  ポリエチレンで作られたソールの上に、高い親水性で知られている二酸化チタンの微粉末や二硫化チタンの微粉末を直接塗布することで、雪面に存在する水分を拾ってソールが水分で覆われやすくでき、これにより摩擦係数が低下する。二酸化チタンや二硫化チタンよりも摩擦係数の低い素材は存在するが、親水性により流体摩擦や境界摩擦を起こしやすく出来れば、滑走による摩擦は大きく軽減できる。なぜならば、いかに摩擦係数の低い素材、例えばＰＴＦＥなどのフッ素樹脂といえども、乾燥摩擦状態では、水分による流体潤滑には、潤滑性では及ばないからである。【０００８】  上記の二酸化チタンの微粉末及び二硫化チタンの微粉末の具体的利用法として、微粉末を直接ソールに塗布する方法（請求項１）と、ホットワックスに添加して塗る方法（請求項２）がある。
二酸化チタンの微粉末及び二硫化チタンの微粉末を直接塗布する方法（請求項１）は、簡便に塗れる利点がある反面、滑走時の摩擦により、微粉末がソールから徐々に剥脱するため、滑走寿命が短い傾向にある。
二酸化チタンの微粉末及び二硫化チタンの微粉末をホットワックスに添加して使用する方法（請求項２）は、請求項１の場合に比べて、簡便に塗れない代わりに、滑走寿命を長く出来る利点がある。なぜなら、ホットワックスとは、パラフィンやポリチレン（特願２００７−１９５２０４）などの熱可塑樹脂を、熱癒着によりソールに焼き付ける物だからである。したがって、焼付け後は、ソールに癒着したパラフィンやポリチレンなどの熱可塑樹脂の内部に、二酸化チタンの微粉末及び二硫化チタンの微粉末が混和配合された状態になる。
当然、ソール表面に直接塗布され、ソール表面に付着しているだけの状態よりも、耐久性が高い。
【発明の効果】
【０００９】  二酸化チタンの微粉末及び二硫化チタンの微粉末を直接ソールに塗布する生塗り用ワックスは、従来のワックスが考慮していなかった親水性による流体摩擦や境界摩擦を実現し、その結果スキー、スノーボード、スノースクート等の滑走性能を向上させた。
また、二酸化チタンの微粉末及び二硫化チタンの微粉末を添加したホットワックスは、生塗りワックスよりも長時間ソールに定着し、高い滑走性を示した。
【本発明を実施するための最良の形態】
【００１０】  以上のことから、本発明は親水性の高い、二酸化チタンの微粉末及び二硫化チタンの微粉末を使用したスキー、スノーボード、スノースクート等の生塗り用ワックスである。生塗り用ワックスとしては、微粉末のまま、直接ソールに塗布するのが最良の形態である。（請求項１）
また、ホットワックスにあらかじめ二酸化チタンの微粉末及び二硫化チタンの微粉末を添加すれば、親水性の高いスキー、スノーボード、及びスノースクート等のホットワックスが製造できる。（請求項２）
【実施例１】
【００１１】  平均粒子径０．５ミクロンの二酸化チタンの微粉末を単独で、本発明の生塗り用ワックスとした。この二酸化チタンの微粉末は、平均粒径０．１ミクロンの微粉末によりなっていたものが、自らの発する静電気により、微粉末同士が固まり平均０．５ミクロンの球状となっているものである。尚、本発明の生塗りワックスは、製造の過程でやむなく混入してきた不純物を除くほか、純正の二酸化チタンの微粉末によりなる。【００１２】  上記本発明の生塗り用ワックスを、スキー、スノーボード、テレマークスキー、モノスキーなど、約３０名の板にスポンジで塗布した。塗布の方法は、本発明の生塗り用ワックスをそのままスポンジにつけ、そのスポンジをソールにこすり付ける事により塗布するという単純な方法である。場所は、富良野スキー場の山頂コース、雪質はザラメ雪（雪が溶けた後、再び凍結してできたものをザラメ雪といい、氷の粒子状であるが、雪の結晶は失われている）である。天候は、快晴であったが、一時降雪があった。【００１３】  結果、比較的気温の低い山頂付近より、気温の高い山麓の斜面の方が滑ることがわかった。特に急斜面では、ターンの後半に転びそうになるほど滑った。
しかし、太陽に雲がかかり、ザラメ雪に浮いた水分が凍結すると失速する現象も見られた。以上のことから、やはり、親水性を利用したワックスである以上、雪面にある一定以上の水分が存在しないと、滑りが悪くなることが裏付けられた。
【実施例２】
【００１４】  実施例１と同じく、平均粒子径０．５ミクロンの二酸化チタンの微粉末を単独で、本発明の生塗り用ワックスとした。【００１５】  上記本発明の生塗り用ワックスを、スキー板にスポンジで塗布した。塗布の要領は実施例１に準じる。また、この試験のために、全く同一の使用のスキー板を別に用意し、その板には、本発明の生塗り用ワックスを塗布せず、比較試験を行うこととした。試験の内容は、同一のコースを滑降し、お互いの滑走に掛かった時間を比較するものである。【００１６】  こうして、本発明の生塗り用ワックスを塗布したスキーと、塗布しなかったスキーにより比較試験を実施したところ、塗布しなかったスキーに比べて、塗布したスキーは平均１．２５倍のスピードで滑走することができた。
【実施例３】
【００１７】  平均粒子径０．５ミクロンの二硫化チタンの微粉末を単独で、本発明の生塗り用ワックスとした。この二硫化チタンの微粉末は、平均粒径０．１ミクロンの微粉末によりなっていたものが、自らの発する静電気により、微粉末同士が固まり平均０．５ミクロンの球状となっているものである。尚、本発明の生塗りワックスは、製造の過程でやむなく混入してきた不純物を除くほか、純正の二硫化チタンの微粉末によりなる。【００１８】  上記本発明の生塗り用ワックスを、スキー板に、スポンジで塗布した。塗布の要領は実施例１及び２に準ずる。また、全く同一のスキー板を二本用意して、実施例２に準じた比較試験を行った。【００１９】  こうして、本発明の生塗り用ワックスを塗布したスキーと、塗布しなかったスキーにより比較試験を実施したところ、塗布しなかったスキーに比べて、塗布したスキーは平均１．２７倍のスピードで滑走することができた。
本試験では、僅かに、二硫化チタンの方が、二酸化チタンより、好結果を出しているが、その差は僅かであり、両者に優劣は認められなかった。
【実施例４】
【００２０】  分子量１０００の低分子ポリエチレン（ＰＥ）９５パーセントと、二酸化チタン微粉末５パーセントからなるワックスを製造し、本発明のホットワックスとした。
また、比較試験用に、二酸化チタンを全く含まない、分子量１０００の低分子ポリエチレン（ＰＥ）単独によるホットワックスを、製造した。【００２１】  次に、同一の種類のスキー板を二本用意して、上記本発明のホットワックス及び、比較試験用のホットワックスを１３０度に熱したアイロンにより、それぞれスキー板のソール面に熱融着させた。二酸化チタンを含有するホットワックスを塗布したスキー板と、ホットワックスそのものを塗布していないスキー板との比較試験では、そこにタイム差が認められたとしても、二酸化チタンが影響しているのか、ポリエチレン（ＰＥ）が影響しているのかが、わからないため、ホットワックスに二酸化チタンを含有しているものと、していないものとの比較試験を実施した。【００２２】  試験の内容は、同一のコースを滑降し、お互いの滑走に掛かった時間を比較するものである。こうして、本発明のホットワックスを熱融着により塗布したスキー板と、塗布しなかったスキー板により比較試験を実施したところ、塗布しなかったスキー板に比べて、塗布したスキー板は平均１．２倍のスピードで滑走することができた。【００２３】  また、本発明のホットワックスは、生塗り用ワックスと異なり、３０キロ以上滑走したにも関わらず、滑走時の摩擦による剥離が見られなかった。生塗り用ワックスよりも、滑走寿命が長いのも確認された。
【産業上の利用可能性】
【００２４】  本発明は、一般スキーヤーやスノーボーダー等に円滑な滑走性能を提供できることは勿論、タイムを競う競技において、良好な滑走性を提供できるワックスであるから、その産業上の利用には大きいものがある。
特に、今までスキーやスノーボード等のワックスに、親水性を利用して滑走性能を増す物がなかった事と、親水性を利用して流体潤滑を目指すという概念すら存在していないことから、本発明は、従来のワックスのあり方すら変えうる可能性をも、持っているといえるだろう。